(57)【要約】      （修正有）【課題】耐擦傷性、耐酸性、耐アルカリ性、耐水性、絶縁性に優れ、電極膜あるいはポリイミド樹脂などの疎水性の強い樹脂からなる膜（配向膜）などとの密着性にも優れ、さらに靭性、可撓性等にも優れた透明被膜を形成可能な透明被膜形成用塗布液を提供する。【解決手段】透明被膜形成用塗布液は、水と有機溶媒とからなる混合溶媒にマトリックス形成成分が分散されてなる透明被膜形成用塗布液であって、該マトリックス形成成分が加水分解性基を２個以上有する有機ケイ素化合物あるいはその加水分解物を含む。【選択図】図２
2011059692.tif 000002
【特許請求の範囲】
【請求項１】
少なくとも一方の基板の表面に透明電極膜、透明被膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（Ｉ）で表される有機ケイ素化合物またはその加水分解物を含んでなる透明被膜形成用塗布液を塗布して形成された被膜であることを特徴とする液晶表示セル。
（ＩＩ）Ｒ4ｎＲ5(3-n)Ｓｉ−（Ｘ）−ＳｉＲ6ｐＲ7(3-p)
〔式中、Ｒ４およびＲ６は、独立に加水分解性基を表す。Ｒ５およびＲ７は、独立にハロゲン原子を含んでいてもよい炭素数１〜３０の一価の有機基を表す。Ｘは、−（ＣＨ２）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項２】
前記式（Ｉ）の有機ケイ素化合物が１分子中に２個を超える加水分解性基を有するものである請求項１記載の液晶表示セル。
【請求項３】
前記マトリックス形成成分が、更に下記式（ＩＩＩ）で表される有機ケイ素化合物を含むことを特徴とする請求項１または２に記載の透明被膜形成用塗布液。
（ＩＩＩ）ＲｔＳｉ（ＯＲ’）４ｔ （ＩＩＩ）〔ここで、Ｒはメチル基、エチル基、ビニル基またはエポキシ基から選ばれる。Ｒ’は炭素数１〜６のアルキル基。ｔは０〜４の数。〕
【請求項４】
前記マトリクス形成成分が、更に、無機化合物粒子を含むことを特徴とする請求項１〜３のいずれかに記載の液晶表示セル。
【請求項５】
少なくとも一方の基板の表面にカラーフィルター、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（ＩＩ）で表される有機ケイ素化合物またはその加水分解物を含んでなる透明被膜形成用塗布液を塗布して形成された被膜であることを特徴とする液晶表示セル。
（ＩＩ）Ｒ4ｎＲ5(3-n)Ｓｉ−（Ｘ）−ＳｉＲ6ｐＲ7(3-p)
〔式中、Ｒ４およびＲ６は、独立に加水分解性基を表す。Ｒ５およびＲ７は、独立にハロゲン原子を含んでいてもよい炭素数１〜３０の一価の有機基を表す。Ｘは、−（ＣＨ２）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項６】
前記式（ＩＩ）の有機ケイ素化合物が１分子中に２個を超える加水分解性基を有するものである請求項５記載の液晶表示セル。
【請求項７】
前記マトリックス形成成分が、更に下記式（ＩＩＩ）で表される有機ケイ素化合物を含むことを特徴とする請求項５または６に記載の透明被膜形成用塗布液。
（ＩＩＩ）ＲｔＳｉ（ＯＲ’）４ｔ （ＩＩＩ）〔ここで、Ｒはメチル基、エチル基、ビニル基またはエポキシ基から選ばれる。Ｒ’は炭素数１〜６のアルキル基。ｔは０〜４の数。〕
【請求項８】
前記マトリクス形成成分が、更に、無機化合物粒子を含むことを特徴とする請求項５〜７のいずれかに記載の液晶表示セル。
【請求項９】
少なくとも一方の基板の表面にＴＦＴアレイ、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（ＩＩ）で表される有機ケイ素化合物またはその加水分解物を含んでなる透明被膜形成用塗布液を塗布して形成された被膜であることを特徴とする液晶表示セル。
（ＩＩ）Ｒ4ｎＲ5(3-n)Ｓｉ−（Ｘ）−ＳｉＲ6ｐＲ7(3-p)
〔式中、Ｒ４およびＲ６は、独立に加水分解性基を表す。Ｒ５およびＲ７は、独立にハロゲン原子を含んでいてもよい炭素数１〜３０の一価の有機基を表す。Ｘは、−（ＣＨ２）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項１０】
前記式（ＩＩ）の有機ケイ素化合物が１分子中に２個を超える加水分解性基を有するものである請求項９記載の液晶表示セル。
【請求項１１】
前記マトリックス形成成分が、更に下記式（ＩＩＩ）で表される有機ケイ素化合物を含むことを特徴とする請求項９または１０に記載の透明被膜形成用塗布液。
（ＩＩＩ）ＲｔＳｉ（ＯＲ’）４ｔ （ＩＩＩ）〔ここで、Ｒはメチル基、エチル基、ビニル基またはエポキシ基から選ばれる。Ｒ’は炭素数１〜６のアルキル基。ｔは０〜４の数。〕
【請求項１２】
前記マトリクス形成成分が、更に、無機化合物粒子を含むことを特徴とする請求項９〜１１のいずれかに記載の液晶表示セル。
【発明の詳細な説明】
【技術分野】
【０００１】
本発明は、新規な透明被膜形成用塗布液、およびこのような被膜形成用塗布液から形成された被膜を有する被膜付基材ならびに該被膜付基材を有する液晶表示セルに関する。さらに具体的には、従来の透明被膜形成用塗布液では得ることが困難であった、可撓性、靭性に優れ、さらには耐擦傷性に優れた透明被膜を形成可能な透明被膜形成用塗布液に関する。
【背景技術】
【０００２】
従来より、ガラス基板の表面にＩＴＯなどの透明電極膜、ポリイミドなどの高分子からなる配向膜が順次積層された一対の透明電極付基板を、それぞれの透明電極膜同士が対向するようにスペーサを介して対向させ、このスペーサによって所定の間隔に開けられた隙間に液晶を封入した液晶表示セルが知られている。
【０００３】
このタイプの液晶表示セルでは、製造工程で液晶セル内部に混入した異物やスペーサによって配向膜が傷つけられ、これによって、上下の電極間に導通が生じ、この導通に起因する表示不良が発生することがあった。
【０００４】
このため、上記のような液晶表示セルでは、透明電極付基板の透明電極膜と配向膜との間に透明な絶縁膜が形成されている（特開昭６０−２６００２１号公報、特開平１−１５０１１６号公報、特開平２−２２１９２３号公報など参照）。
【０００５】
ところで、上記配向膜としてはポリイミド樹脂などの疎水性の強い樹脂が多く用いられている。このような疎水性の強い樹脂からなる配向膜を絶縁膜上に形成すると、絶縁膜と配向膜との密着性が不充分となり、液晶表示セルにラビング傷などによる表示むらが生じることがあった。このため、本願出願人は特許文献１（特開平４−２４７４２７号公報）において、配向膜との密着性に優れた絶縁膜を形成可能な塗布液として特定の粒子径を有する無機化合物を含むものを提案している。
【０００６】
また、透明電極と配向膜との間にこのような絶縁膜を形成すると、配向膜のラビング時に発生する静電気などによって配向膜に傷や配向不良などが生じることもあった。このため本出願人は、特許文献２（特開平５−２３２４５９号公報）において、導電性微粒子とマトリックスからなり、かつ表面抵抗が１０9〜１０13Ω／□である保護膜を透明電極表面に形成することを提案している。
【０００７】
しかしながら、昨今の液晶表示装置の薄型化、高繊細化、大画面化などの要望から、配向膜との密着がより高く、また耐擦傷性が高いものが望まれるようになっている。さらに、プラスチックなどの基板では絶縁膜自体に、優れた可撓性や靭性が望まれている。
【０００８】
また、近年では、ＴＦＴ型液晶表示装置が広く使用されるようなっている。
ＴＦＴ型液晶表示装置は、透明基板上にＴＦＴ（薄膜トランジスタ）素子、データ電極などのＴＦＴアレイが設けられた液晶表示セルが使用されている。このＴＦＴアレイによる凹凸を、平坦化膜を設けることで平坦化し、その上にＩＴＯなどの表示電極を設けることで、ＴＦＴ型液晶表示装置の開口率を向上させ、かつＴＦＴアレイの凹凸による液晶の配向乱れをなくすようにしている。
【０００９】
さらにカラーフィルターを有する液晶表示装置においても、カラーフィルターを平坦化したり、液晶表示装置の信頼性を向上させたりするために絶縁性保護被膜が設けられている。
【００１０】
このような液晶表示装置で使用される平坦化被膜・絶縁性保護被膜としては、たとえば、アクリル系樹脂、ポリエステル樹脂などからなる有機樹脂被膜、ＳｉＯ2、Ｓｉ3Ｎ4などの無機系被膜、アルキルトリヒドロキシシランの重合物からなる有機無機複合被膜などが用いられている。
【００１１】
しかしながら有機樹脂被膜では、耐熱性が不充分であり、このためクラックが発生することがあり、さらには高温に晒されるとガス成分を放出したり、被膜の強度が低下したりすることがある。さらに、この有機樹脂被膜では、被膜上へのレジスト膜を形成しようとしても、形成が困難であるなどの問題点が多かった。
【００１２】
また、無機系被膜では、被膜自体に吸湿性の問題があり、また被膜上へのレジスト膜を形成しにくく、さらには被膜自体の厚さが厚くなってしまうなどの多くの問題があった。
さらに有機無機複合被膜では、被膜がもろく、また表面に引っかき傷がつきやすいなどの問題点がある上、該被膜上へのレジスト膜の形成性などに問題があった。
【先行技術文献】
【特許文献】
【００１３】
【特許文献１】特開平４−２４７４２７号公報
【特許文献２】特開平５−２３２４５９号公報
【発明の概要】
【発明が解決しようとする課題】
【００１４】
本発明者等は、このような情況のもと、上記問題点を解消すべく鋭意検討した結果、特定の構造式を有する有機ケイ素化合物またはその加水分解物を用いることによって、耐水性、撥水性、靭性、可撓性等に優れた透明被膜が得られることを見出して本発明を完成するに至った。
【００１５】
本発明は、前記のような従来技術における問題点を解決すべくなされたものであり、耐擦傷性、耐酸性、耐アルカリ性、耐水性、絶縁性に優れ、電極膜あるいはポリイミド樹脂などの疎水性の強い樹脂からなる膜（配向膜）などとの密着性にも優れ、さらに靭性、可撓性等にも優れた透明被膜を形成可能な透明被膜形成用塗布液、このような被膜を有する被膜付基材および液晶表示セルを提供することを目的としている。
【課題を解決するための手段】
【００１６】
本発明の要旨は以下の事項を含む。
［１］水と有機溶媒とからなる混合溶媒にマトリックス形成成分が分散されてなる透明被膜形成用塗布液であって、該マトリックス形成成分がａ）下記式（Ｉ）で表される有機ケイ素化合物またはその加水分解物、ｂ）下記式（ＩＩ）で表される有機ケイ素化合物またはその加水分解物あるいはｃ）それらの混合物から選ばれる１種以上を含むことを特徴とする透明被膜形成用塗布液。
Ｒ1−ＳｉＲ2mＲ3(3-m) （Ｉ）
〔式中、Ｒ1−はＲ8（ＣＲ92）n−またはＲ10Ｘ−で表される。
Ｒ8は加水分解性基、水酸基、水素原子またはハロゲン原子を表す。
【００１７】
Ｒ9はそれぞれ独立に水素原子またはハロゲン原子を表す。
Ｒ10はメチル基、水素原子または加水分解性基を表す。
ｎは３〜３０の整数。
【００１８】
Ｘは、−（ＣＨ2）ｑ−、−（Ｐｈ）−［ここで、Ｐｈはベンゼン環を表す］、
−（ＣＨ2）ｑ−（Ｐｈ）−、−（ＣＨ2）ｑ−（Ｐｈ）−（ＣＨ2）ｙ−、
−［（ＣＨ2）ｑ（ＣＦ2）ｙ（ＣＨ2）ｒ］−および
−（ＣＨ2）ｑ−（Ｓ）−（ＣＨ2）ｒ−から選ばれる二価の基［ここで、ｑ、ｒおよびｙは１〜３０の整数を表す］。
【００１９】
Ｒ2は加水分解性基を表す。
Ｒ3はハロゲン原子を含んでいてもよい炭素数１〜３０の有機基を表す。
ｍは１〜３の数を示す。
【００２０】
但し、式（Ｉ）は１分子中に２〜３個の加水分解性基を有する。〕
Ｒ4nＲ53-nＳｉ−（Ｘ）−ＳｉＲ6pＲ7(3-p) （ＩＩ）
〔式中、Ｒ4およびＲ6は、独立に加水分解性基を表す。
【００２１】
Ｒ5およびＲ7は、独立にハロゲン原子を含んでいてもよい炭素数１〜３０の一価の有機基を表す。
Ｘは、−（ＣＨ2）ｑ−、−（Ｐｈ）−（ここで、Ｐｈはベンゼン環を表す）、
−（ＣＨ2）ｑ−（Ｐｈ）−、−（ＣＨ2）ｑ−（Ｐｈ）−（ＣＨ2）ｙ−、
−［（ＣＨ2）ｑ（ＣＦ2）ｙ（ＣＨ2）ｒ］−
−（ＣＨ2）ｑ−（Ｓ）−（ＣＨ2）ｒ−および−（Ｓ）ｑ−から選ばれる二価の基［ここで、ｑ、ｒおよびｙは１〜３０の整数を表す］。
【００２２】
ｎは０から３の数を示す。
ｐは０から３の数を示す。
但し、式（ＩＩ）は１分子中に２個以上の加水分解性基を有する。〕
【００２３】
［２］前記式（Ｉ）の有機ケイ素化合物が１分子中に２個を超える加水分解性基を有するものであり、前記式（ＩＩ）の有機ケイ素化合物が１分子中に２個を超える加水分解性基を有するものである［１］記載の透明被膜形成用塗布液。
［３］前記マトリックス形成成分が、さらに、ａ）下記式（ＩＩＩ）で表される有機ケイ素化合物
ＲtＳｉ（ＯＲ'）4-t （ＩＩＩ）
〔ここで、Ｒはメチル基、エチル基、ビニル基またはエポキシ基から選ばれる。Ｒ'は炭素数１〜６のアルキル基。ｔは０〜４の数。〕、ｂ）アセチルアセトナトキレート化合物、ｃ）金属アルコキシドおよびｄ）ポリシラザンから選ばれる１種以上を含むことを特徴とする［１］または［２］に記載の透明被膜形成用塗布液。
【００２４】
［４］前記マトリックス形成成分が、さらに、無機化合物粒子を含むことを特徴とする［１］〜［３］のいずれかに記載の透明被膜形成用塗布液。
［５］上記［１］〜［４］のいずれかに記載の透明被膜形成用塗布液を基材表面に塗布してなる透明被膜が形成されていることを特徴とする透明被膜付基材。
【００２５】
［６］少なくとも一方の基板の表面に透明電極膜、透明被膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルにおいて、
透明被膜が、［１］〜［４］のいずれかに記載の透明被膜形成用塗布液を塗布して形成された被膜であることを特徴とする液晶表示セル。
【００２６】
［７］少なくとも一方の基板の表面にカラーフィルター、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルにおいて、
透明被膜が、［１］〜［４］のいずれかに記載の透明被膜形成用塗布液を塗布して形成された被膜であることを特徴とする液晶表示セル。
【００２７】
［８］少なくとも一方の基板の表面にＴＦＴアレイ、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルにおいて、
透明被膜が、［１］〜［４］のいずれかに記載の透明被膜形成用塗布液を塗布して形成された被膜であることを特徴とする液晶表示セル。
【発明の効果】
【００２８】
以上に説明したように、本発明に係る透明被膜形成用塗布液は、特定の有機ケイ素化合物からなるマトリックス形成成分を含んでいる。
このため、得られる透明被膜は撥水性、靭性、可撓性等に優れている。
【００２９】
さらに、このような透明被膜を、凹凸を有する基板、例えばＴＦＴアレイ付基板あるいはカラーフィルター付基板上に形成すれば、表面を極めて平坦化することが可能となる。さらにこの透明被膜表面に平坦な配向膜を形成することも可能となるので、表面形状に起因する液晶の表示乱れの抑制、表示ドメインの発生防止、パネル表示時の光抜けの低減およびコントラストの向上などに有効である。
【図面の簡単な説明】
【００３０】
【図１】図１は、本発明に係る第１の液晶表示セルの一態様例の概略断面図を示す。
【図２】図２は、本発明に係る第２の液晶表示セルの一態様例の概略断面図を示す。
【図３】図３は、本発明に係る第３の液晶表示セルの一態様例の概略断面図を示す。
【発明を実施するための形態】
【００３１】
以下本発明に係る透明被膜形成用塗布液、該膜付基材および液晶表示セルについて具体的に説明する。
［透明被膜形成用塗布液］
まず本発明に係る透明被膜形成用塗布液について説明する。
本発明に係る透明被膜形成用塗布液は、マトリックス形成成分が、水と有機溶媒とからなる混合溶媒に分散されてなる。
【００３２】
マトリックス形成成分
マトリックス形成成分は、ａ）下記式（Ｉ）で表される有機ケイ素化合物またはその加水分解物、ｂ）下記式（ＩＩ）で表される有機ケイ素化合物またはその加水分解物あるいはｃ）それらの混合物から選ばれる１種以上を含む。
Ｒ1−ＳｉＲ2m−Ｒ3(3-m) （Ｉ）
〔式中、Ｒ1−はＲ8（ＣＲ92）n−またはＲ10Ｘ−である。
Ｒ8は加水分解性基、水酸基、水素原子またはハロゲン原子を表す。ハロゲン原子としては、フッ素、塩素、臭素、ヨウ素が例示される。
【００３３】
ここで、加水分解性基とは、水との化学反応により、水酸基に置換される原子または原子団を意味する。加水分解性基としては、炭素数１〜６のアルコキシ基、炭素数２〜７のアルケニルオキシ基、炭素数１〜９のアリールアルコキシ基および炭素数１〜９のアルキルアリーロキシ基が例示され、好適にはメトキシ基、エトキシ基が選択される。
【００３４】
Ｒ9はそれぞれ独立に水素原子またはハロゲン原子を表す。Ｒ9は全て水素原子であってもよく、その一部がハロゲン原子であってもよく、全てがハロゲン原子であっても構わない。ハロゲン原子としては、フッ素、塩素、臭素、ヨウ素が例示される。
【００３５】
ｎは３〜３０、好ましくは３〜２０、さらに好ましくは３〜１２の整数である。
従って、Ｒ8（ＣＲ92）n−の典型的な例として、アルキル基、ハロゲン化アルキル基、特にパーフロロアルキル基が挙げられる。
【００３６】
Ｒ10はメチル基、水素原子または加水分解性基から選ばれる。加水分解性基としては前記と同様のものが例示され、好ましくは炭素数１〜６のアルコキシ基から選ばれる。アルコキシ基としてはメトキシ基、エトキシ基が特に好ましい。
【００３７】
Ｘは、−（ＣＨ2）ｑ−、−（Ｐｈ）−［ここで、Ｐｈはベンゼン環を表す］、
−（ＣＨ2）ｑ−（Ｐｈ）−、−（ＣＨ2）ｑ−（Ｐｈ）−（ＣＨ2）ｙ−、
−［（ＣＨ2）ｑ（ＣＦ2）ｙ（ＣＨ2）ｒ］−および
−（ＣＨ2）ｑ−（Ｓ）−（ＣＨ2）ｒ−から選ばれる二価の基である。
【００３８】
ここで、ｑ、ｒおよびｙはそれぞれ独立に１〜３０、好ましくは１〜２０、さらに好ましくは２〜１２の整数である。
Ｘとしては、上記二価の基の中でも、特に−（ＣＨ2）ｑ−、−（Ｐｈ）−が好ましい。
【００３９】
従って、Ｒ10Ｘ−の典型的な例として、ＣＨ3Ｏ−（ＣＨ2）ｑ−、Ｃ2Ｈ5Ｏ−（ＣＨ2）ｑ−、ＣＨ3Ｏ−（Ｐｈ）−、Ｃ2Ｈ5Ｏ−（Ｐｈ）−があげられる。
Ｒ2は加水分解性基を表す。加水分解性基としては前記と同様のものが例示され、好ましくは炭素数１〜６のアルコキシ基から選ばれる。アルコキシ基としてはメトキシ基、エトキシ基が特に好ましい。
【００４０】
Ｒ3はハロゲン原子を含んでいてもよい炭素数１〜３０、好ましくは１〜２０、さらに好ましくは１〜１２の有機基を表す。該有機基としては、炭素数１〜２０アルキル基、炭素数６〜２０の芳香族炭化水素、炭素数７〜２７のアルキルアリール基、炭素数７〜２７のアリールアルキル基、炭素数２〜２０のアルケニル基および炭素数１〜２０のハロゲン化アルキル基が例示される。なお、該ハロゲン化アルキル基のハロゲン原子としては、フッ素、塩素、臭素、ヨウ素が例示される。ハロゲン化アルキル基は、全ての水素原子がハロゲン原子で置換されていてもよく、また、一部の水素原子がハロゲン原子で置換されたものであってもよい。
【００４１】
ｍは１〜３、好ましくは３の数を示す。
なお、式（Ｉ）の有機ケイ素化合物は１分子中に２〜３個の加水分解性基を有する。
式（Ｉ）で表される有機ケイ素化合物としては、１分子中に少なくとも１個のハロゲン化アルキル基を有するものが好ましい。
【００４２】
このような式（Ｉ）で表される有機ケイ素化合物としては、３，３，３−トリフルオロプロピルトリメトキシシラン、メチル−３，３，３−トリフルオロプロピルジメトキシシラン、ヘプタデカトリフルオロデシルメチルジメトキシシラン、ｎ−パーフルオロオクチルエチルトリエトキシシラン、ヘプタデカトリフルオロデシルトリメトキシシラン等が挙げられる。〕
Ｒ4nＲ53-nＳｉ−（Ｘ）−ＳｉＲ6pＲ7(3-p) （ＩＩ）
〔式中、Ｒ4およびＲ6は、独立に加水分解性基を表す。
【００４３】
Ｒ5およびＲ7は、独立にハロゲン原子を含んでいてもよい炭素数１〜３０の一価の有機基を表す。
加水分解性基および有機基の具体例、好適例は、前記式（Ｉ）に関して説明したものと同様である。
【００４４】
Ｘも前記式（Ｉ）に関して説明したものと同様であり、さらに−（Ｓ）ｑ−であってもよい。ここで、ｑは前記同様に１〜３０、好ましくは１〜２０、さらに好ましくは２〜１２の整数である。
【００４５】
ｎは０から３、好ましくは２または３の数を示す。
ｐは０から３、好ましくは２または３の数を示す。
但し、式（ＩＩ）の有機ケイ素化合物は１分子中に２個以上、好ましくは３〜６個の加水分解性基を有する。〕
【００４６】
式（ＩＩ）で表される有機ケイ素化合物としては、ビス（トリフルオロプロピルジメトキシシリル）ヘキサン、ビス（トリメトキシシリル）エタン、ビス（トリメトキシシリル）プロパン、ビス（トリメトキシシリル）ブタン、（トリメトキシシリル）ペンタン、ビス（トリメトキシシリル）ヘキサン、ビス（トリメトキシシリル）ヘプタン、ビス（トリメトキシシリル）オクタン、ビス（トリメトキシシリル）ノナン、ビス（トリメトキシシリル）デカン、ビス（トリメトキシシリル）ドデカン、ビス（トリメトキシシリル）ヘプタデカン、ビス（トリメトキシシリル）オクタデカン、ビス（トリエトキシシリル）ヘキサン、ビス（トリプロポキシシリル）ヘキサン、ビス（トリｎ−ブトキシシリル）ヘキサン、ビス（トリｉ−ブトキシシリル）ヘキサン、ビス（アリルジメトキシシリル）ヘキサン、ビス（ビニルジメトキシシリル）ヘキサン、ビス（アクリルジメトキシシリル）ヘキサン、ビス（３−トリエトキシシリルプロピル）テトラスルフィド、１，４ビス（トリメトキシシリルエチル）ベンゼンなどが挙げられる。
【００４７】
このような特定の構造式を有する有機ケイ素化合物またはその加水分解物は、疎水性が高く、このため耐水性、撥水性に優れるとともに、靭性、可撓性等に優れた透明被膜が得られる。また耐擦傷性、耐酸性、耐アルカリ性、耐水性、絶縁性に優れ、電極膜あるいはポリイミド樹脂などの疎水性の強い樹脂からなる膜（配向膜）などとの密着性にも優れた被膜を形成できる。
【００４８】
本発明では、式（ＩＩ）で表される有機ケイ素化合物またはその加水分解物が好適に使用される。
式（ＩＩ）で表される有機ケイ素化合物は、−（Ｘ）−を有し、Ｘが疎水性であり、Ｘの鎖長が大きくなると屈曲することもできるので、被膜の撥水性、可撓性、靭性を向上することができる。また、式（ＩＩ）で表される有機ケイ素化合物では、両端が加水分解性基なので、反応性が高い。
【００４９】
本発明では、上記有機ケイ素化合物は、そのまま（すなわち加水分解されることなく）使用することは可能であるが、加水分解物にして使用することも可能である。加水分解物にしておくと、保存中に反応してしまうことがなく長期安定性に優れた塗布液を得ることが可能であるとともに、また均一な被膜を形成することも可能である。
【００５０】
加水分解物は、例えば有機ケイ素化合物の水−アルコール混合溶媒中で酸触媒の存在下加水分解することによって得ることができる。このような加水分解物は部分加水分解物であっても、加水分解物の縮重合物であってもよい。
【００５１】
上記加水分解物は、ポリスチレン換算の数平均分子量が５００〜２０，０００、特に好ましくは７００〜１０，０００の範囲にあるものが望ましい。このような範囲にあると、膜強度、基材の密着性がともに高く、塗布液中で安定であり、均一な被膜を形成することが可能となる。
【００５２】
加水分解物のポリスチレン換算の数平均分子量が小さいと、加水分解していなものと実質的に変わるところがない。加水分解物のポリスチレン換算の数平均分子量が大きすぎると、塗布液の安定性が短くなり、均一な膜厚の透明被膜が得られないことがある。
【００５３】
前記マトリックス形成成分は、上記式（Ｉ）で表される有機ケイ素化合物またはその加水分解物、上記式（ＩＩ）で表される有機ケイ素化合物またはその加水分解物あるいはそれらの混合物から選ばれる１種以上に加えて、さらに下記成分から選ばれる１種以上を含むことがさらに好ましい。
ａ）有機ケイ素化合物［前記式（Ｉ）および前記式（ＩＩ）の有機ケイ素化合物に相当するものを除く］、
ｂ）アセチルアセトナトキレート化合物、
ｃ）金属アルコキシドおよび
ｄ）ポリシラザン。
以下、これらの成分について具体的に説明する。
【００５４】
（ａ）有機ケイ素化合物
マトリックス形成成分としては、上記（Ｉ）、（ＩＩ）の有機ケイ素化合物に加えて、これら以外の他の有機ケイ素化合物（以下、有機ケイ素化合物（ａ）と記載することがある）が含まれていても良い。このような他の有機ケイ素化合物としては、たとえば下記式（ＩＩＩ）にて示される有機ケイ素化合物が使用できる。
（ＲtＳｉ（ＯＲ'）4-t （ＩＩＩ）
〔ここで、Ｒはメチル基、エチル基、ビニル基またはエポキシ基から選ばれる。
Ｒ'は炭素数１〜６のアルキル基。ｔは０から４の整数。〕
【００５５】
このような有機ケイ素化合物（ａ）としては、具体的には、たとえばテトラメトキシシラン、テトラエトキシシラン、モノメチルトリメトキシシラン、モノエチルトリエトキシシラン、モノエチルトリメトキシシラン、モノメチルトリエトキシシラン、ビニルトリエトキシシラン、エポキシトリエトキシシシランなどが好ましく用いられる。
【００５６】
これらの有機ケイ素化合物（ａ）は、そのままの状態でも、あるいは加水分解して用いてもよい。このような加水分解物は、従来から行われている通常の方法、たとえばメタノールまたはエタノールなどのアルコールに有機ケイ素化合物（ａ）を混合し、水と酸とを加えて加水分解する方法によって得ることができる。
【００５７】
上記有機ケイ素化合物（ａ）が添加された本発明に係る透明被膜形成用塗布液を基材上に塗布し、得られた被膜を乾燥・焼成すると、耐擦傷性、耐酸性、耐アルカリ性、耐水性および絶縁性に優れた被膜が形成される。
【００５８】
（ｂ）アセチルアセトナトキレート化合物
アセチルアセトナトキレート化合物（ｂ）はアセチルアセトンを配位子とするキレート化合物で、下記式（ＩＶ）で表される化合物またはその縮合体である。
【００５９】
【化１】
2011059692.tif 000003
〔ただし、式中、ａ＋ｂは２〜４であり、ａは０〜３であり、ｂは１〜４であり、Ｒは−ＣnＨ2n+1（ｎ＝３または４）であり、Ｘは−ＣＨ3、−ＯＣＨ、−Ｃ2Ｈ5または−ＯＣ2Ｈ5である。Ｍは周期律表２〜１５族から選ばれる元素またはバナジル（ＶＯ）である。このうち、これらの元素などとａ、ｂの好ましい組み合わせは、次表の通りである。〕
【００６０】
【表１】
2011059692.tif 000004
このような化合物の具体例としては、たとえばジブトキシ−ビスアセチルアセトナトジルコニウム、トリブトキシ−モノアセチルアセトナトジルコニウム、ビスアセチルアセトナト鉛、トリスアセチルアセトナト鉄、ジブトキシ−ビスアセチルアセトナトハフニウム、モノアセチルアセトナト−トリブトキシハフニウムなどが挙げられる。
このようなアセチルアセトナトキレート化合物が添加された透明被膜形成用塗布液は耐アルカリ性、耐酸性、耐塩水性、耐水性、耐溶剤性に優れた被膜を得ることができる。
【００６１】
（ｃ）金属アルコキシド
また、金属アルコキシド（ｃ）としては、
Ｍ2（ＯＲ）n（Ｖ）
（式中、Ｍ2は金属原子であり、Ｒはアルキル基または−ＣmＨ2mＯ2（ｍ＝３〜１０）であり、ｎはＭ2の原子価と同じ整数である。）で表される化合物またはそれらの縮合体が好ましく、これらの化合物またはその縮合体から選ばれる１種または２種以上を組み合わせて用いることができる。上記式中のＭ2は、金属であれば特に限定されることはないが、好ましいＭ2は、Ｂｅ、Ａｌ、Ｓｃ、Ｔｉ、Ｖ、Ｃｒ、Ｆｅ、Ｎｉ，Ｚｎ、Ｇａ、Ｇｅ、Ａｓ、Ｓｅ、Ｙ、Ｚｒ、Ｎｂ、Ｉｎ、Ｓｎ、Ｓｂ、Ｔｅ、Ｈｆ、Ｔａ、Ｗ、Ｐｂ、Ｂｉ、ＣｅまたはＣｕである。
【００６２】
このような金属アルコキシドとしては、具体的には、テトラブトキシジルコニウム、ジイソプロポキシ−ジオクチルオキシチタニウム、ジエトキシ鉛などが好ましく用いられる。
【００６３】
上記金属アルコキシドを添加した本発明に係る透明被膜形成用塗布液を塗布・乾燥・焼成すると、この金属アルコキシドの重合硬化により、耐擦傷性、耐酸性、耐アルカリ性、耐水性および絶縁性に優れた被膜が形成される。
【００６４】
（ｄ）ポリシラザン
また、ポリシラザン（ｄ）としては下記式（ＶＩ）で表される繰り返し単位を有するポリシラザンが用いられる。
【００６５】
【化２】
2011059692.tif 000005
〔ただし、式中、Ｒ1、Ｒ2およびＲ3は、それぞれ水素原子または炭素原子数１〜８のアルキル基である。〕
【００６６】
マトリックス形成成分として、前記式（ＶＩ）で表されるポリシラザンを用いる場合、アルキル基がメチル基、エチル基、またはプロピル基であるポリシラザンが望ましい。この場合には、加熱時に分解するアルキル基がなく、加熱時に膜の収縮が少なく、このため収縮ストレス時にクラックが生じることが少なくなり、クラックのほとんどない透明被膜が得られる。
【００６７】
また、上記式（ＶＩ）で表わされる繰り返し単位を有するポリシラザンは、直鎖状であっても、環状であってもよく、直鎖状のポリシラザンと環状のポリシラザンとが混合して含まれていてもよい。
【００６８】
さらに、このようなポリシラザンのポリスチレン換算の数平均分子量は、５００〜１０，０００、好ましくは１，０００〜４，０００の範囲にあることが望ましい。数平均分子量が５００未満では、加熱硬化時に低分子量のポリシラザンが揮発し、得られた透明被膜が多孔質になりやすく、また、数平均分子量が１０，０００を越えると、塗布液の流動性が低下する傾向がある。
【００６９】
混合溶媒
上記マトリックス形成成分は、水と有機溶媒とからなる混合溶媒に分散されてなる。
有機溶媒としては、アルコール類、エーテル類、グリコール類、ケトン類などから選ばれる公知の有機溶媒が使用される。このような有機溶媒は単独で、または２種以上を混合して使用してもよい。
混合溶媒中における水の割合は格別限定されるものではないが、好ましくは混合溶媒中の０．１〜１０重量％、さらに好ましくは０．１〜５重量％の範囲にある。
【００７０】
無機化合物粒子
本発明に係る透明被膜形成用塗布液は、さらに無機化合物粒子（イオン吸着性粒子）を含んでいてもよい。
無機化合物粒子としてはＳｉＯ2、Ａｌ2Ｏ3、ＺｒＯ2、ＴｉＯ2、ＳｎＯ2、Ｉｎ2Ｏ3、Ｓｂ2Ｏ5等の金属酸化物、ＳｉＯ2・Ａｌ2Ｏ3、ＳｉＯ2・ＴｉＯ2、Ｉｎ2Ｏ3・ＳｎＯ2、Ｓｂ2Ｏ5・ＳｎＯ2、ＳｎＯ2・Ｉｎ2Ｏ3・Ｓｂ2Ｏ5等の複合金属酸化物あるいは固溶体、ゼオライト（結晶性アルミノシリケート）等が挙げられる。さらに、これらの２種以上の混合物も好ましく用いられる。
【００７１】
これら無機化合物粒子を含んでいると、例えば液晶中に存在する無機陽イオン、無機陰イオン、有機カチオン、有機アニオン等のいずれかに属する可動イオンを吸着することができる。このため液晶中の可動イオン濃度を低減することができるので、得られる液晶表示装置は高電圧保持率特性に優れ、消費電力が少なくて済むため電力効率が高く、表示不良を起こすことがなく、長期信頼性に優れている。
【００７２】
本発明で使用される無機化合物粒子の平均粒子径は１ｎｍ〜１０μｍの範囲にあることが好ましく、さらに好ましい範囲は１０ｎｍ〜２μｍ、特に好ましい範囲は１０ｎｍ〜０．５μｍの範囲である。無機化合物粒子の平均粒径が１ｎｍ未満になると、透明被膜の表面にポリイミド樹脂などの疎水性の強い樹脂からなる別の膜を密着性よく形成することができない場合がある。
【００７３】
また、平均粒子径が１０μｍを超えるとイオン吸着容量およびイオン吸着速度が低下するとともに透明被膜の透明性が低下することがある。
無機化合物粒子の平均粒子径が上記範囲にあると、凹凸を有する基板、例えばＴＦＴアレイ付基板あるいはカラーフィルター付基板上に形成された透明被膜の表面は平坦化されており、このため液晶層と接触する配向膜表面も平坦化されているので、表面形状に起因する液晶の表示乱れの抑制、表示ドメインの発生防止、パネル表示時の光抜けの低減およびコントラストの向上などに有効である。
【００７４】
なお、可動イオンの低減のみを目的とする場合は従来公知のイオン交換樹脂粒子を用いることができる。具体的には陽イオン交換樹脂として、ダイヤイオンＳＫシリーズ（三菱化学（株）製）、カルボキシメチルセルロース、ＳＥセルロース、Ｐセルロース、セファデックス（以上ファルマシア社製）等が挙げられる。陰イオン交換樹脂としてダイヤイオンＳＡシリーズ（三菱化学（株）製）、ＤＥＡＥセルロース、トリエチルアンモニウムエチルセルロース、ＥＣＴＥＯＬＡセルロース、セファデックス（以上ファルマシア社製）等が挙げられる。また、ダイヤイオン（三菱化学（株）製）等の両イオン交換樹脂が挙げられる。
【００７５】
このような無機化合物粒子またはイオン交換樹脂粒子を含む透明被膜は、液晶表示セルなどに使用すると、液晶中のイオンを除去できるので透明イオンゲッター膜として機能する。
【００７６】
このような無機化合物粒子あるいはイオン交換樹脂粒子のイオン吸着容量は０．１〜６．０ｍｍｏｌ／ｇの範囲にあることが好ましい。
イオン吸着容量が０．１ｍｍｏｌ／ｇより少ないと、イオンを充分吸着することができないので、可動イオンによる表示不良を起こしたり、長期信頼性に欠けることがあり、６．０ｍｍｏｌ／ｇを超えるイオン吸着体は得ることが困難である。
本発明におけるイオン吸着容量は以下のような方法で測定される。
【００７７】
（１）無機陽イオン吸着容量の測定
濃度１重量％のＮａＣｌ水溶液１００ｇに、１２０℃で乾燥して恒量化した無機イオン吸着体１．５ｇを加え、室温（２５℃）で１５時間撹拌した後、濾過して濾液を採取し、濾液中のＮａイオン濃度を原子吸光法により分析し、元のＮａＣｌ水溶液のＮａイオン濃度との濃度差から、無機イオン吸着体のＮａイオン吸着量（ｍｍｏｌ／ｇ）を求める。
【００７８】
（２）無機陰イオン吸着容量の測定
濃度１重量％のＮａＣｌ水溶液１００ｇに、１２０℃で乾燥して恒量化したイオン吸着性微粒子１．５ｇを加え、室温（２５℃）で１５時間撹拌した後、濾過して濾液を採取し、濾液中のＣｌイオン濃度を原子吸光法により分析し、元のＮａＣｌ水溶液のＣｌイオン濃度との濃度差から、イオン吸着性微粒子のＣｌイオン吸着量（ｍｍｏｌ／ｇ）を求める。
【００７９】
（３）有機陽イオン吸着容量の測定
濃度１重量％のテトラメチルアンモニウムハイドロオキサイド水溶液１００ｇに、１２０℃で乾燥して恒量化したイオン吸着性微粒子１．５ｇを加え、室温（２５℃）で１５時間撹拌した後、濾渦して濾液を採取し、濾液中のテトラメチルアンモニウムイオン濃度をイオンクロマト法により分析し、元の水溶液との濃度差から、イオン吸着性微粒子の有機陽イオン吸着量（ｍｍｏｌ／ｇ）を求める。
【００８０】
（４）有機陰イオン吸着容量の測定
濃度１重量％の酢酸水溶液１００ｇに、１２０℃で乾燥して恒量化したイオン吸着性微粒子１．５ｇを加え、室温（２５℃）で１５時間撹拌した後、濾過して濾液を採取し、濾液中の酢酸イオン濃度をイオンクロマト法により分析し、元の水溶液との濃度差から、イオン吸着性微粒子の有機陰イオン吸着量（ｍｍｏｌ／ｇ）を求める。
【００８１】
イオン吸着性微粒子としての無機化合物粒子は、液晶中のイオンの種類、液晶中に溶出するイオンの種類、これらの量比に応じて、種々混合して用いることができる。
さらに、必要に応じてこれらの無機化合物粒子以外の絶縁性または導電性の無機化合物微粒子あるいは樹脂微粒子を用いてもよい。
【００８２】
このような無機化合物粒子は、水または有機溶媒に分散したゾルの状態で用いることが好ましいが、無機化合物粒子を透明被膜形成用塗布液中に単分散または単分散に近い状態で分散できればゾル以外の状態にある無機化合物粒子を用いてもよい。
【００８３】
塗布液
透明被膜形成用塗布液中のマトリックス形成成分は、固形分濃度として１５重量％以下であることが好ましい。この値が１５重量％を越えると、塗布液の保存安定性が低下する傾向が生じ、一方、この固形分濃度が極端に低いと、目的の膜厚を得るのに多数回の塗布操作を繰り返すことが必要となるので固形分濃度は０．１重量％以上が実用的である。
【００８４】
透明被膜形成用塗布液中の全固形分（マトリックス成分、無機化合物粒子・イオン交換粒子などの合計量）に対する式（Ｉ）または（ＩＩ）で表される有機ケイ素化合物（加水分解物も含む）の量は、１８重量％以上、好適には４０重量％以上であることが好ましい。このような範囲であれば、本発明の効果、すなわち、撥水性、靭性、可撓性に優れた透明被膜を形成することができる。
【００８５】
前記の有機ケイ素化合物（ａ）、アセチルアセトナトキレート化合物（ｂ）、金属アルコキシド（ｃ）およびポリシラザン（ｄ）の含有量は、全固形分中の７５重量％以下、さらには１〜４０重量％の範囲にあることが好ましい。また無機化合物粒子の量は、全固形分中の７０重量％以下、さらには４．５〜５０重量％の範囲にあることが好ましい。
【００８６】
前記の有機ケイ素化合物（ａ）、アセチルアセトナトキレート化合物（ｂ）、金属アルコキシド（ｃ）およびポリシラザン（ｄ）の量、および無機化合物粒子の量が多くなると、前記式（Ｉ）または（ＩＩ）で表される有機ケイ素化合物が少なくなり、該有機ケイ素化合物を用いる効果、すなわち得られる透明被膜の靭性、可撓性、耐擦傷性、撥水性等が不充分となることがある。
【００８７】
［被膜付基材］
次に、本発明に係る被膜付基材について具体的に説明する。
本発明に係る被膜付基材は、基材表面に上記透明被膜形成用塗布液を塗布してなる透明被膜が形成されていることを特徴としている。
【００８８】
本発明に係る透明被膜付基材は、ガラス、プラスチックなどの基材表面に上記のような透明被膜形成用塗布液をディッピング法、スピナー法、スプレー法、ロールコーター法、フレキソ印刷などの方法で塗布し、次いでこのようにして基材表面に形成された被膜を常温〜８０℃で乾燥し、必要に応じてさらに１２０℃以上、場合によっては３００℃以上に加熱して硬化するなどの方法により形成される。
【００８９】
さらにこの基材に形成されている被膜は、次のような方法で硬化促進処理が施されていてもよい。
硬化促進処理として具体的には、上記塗布工程または乾燥工程の後に、あるいは乾燥工程中に、未硬化段階の被膜に可視光線よりも波長の短い電磁波を照射したり、未硬化段階の被膜を、硬化反応を促進するガス雰囲気中に晒したりする処理が挙げられる。
【００９０】
このような加熱前の未硬化段階の被膜に照射する電磁波としては、具体的には紫外線、電子線、Ｘ線、γ線などが例示され、特に紫外線が好ましい。
紫外線照射処理を行う際には、例えば、発光強度が約２５０ｎｍと３６０ｎｍとにおいて極大となり、光強度が１０ｍＷ／ｃｍ2以上である高圧水銀ランプを紫外線源として使用し、１００ｍＪ／ｃｍ2以上、好ましくは１０００ｍＪ／ｃｍ2以上のエネルギー量の紫外線を照射することが好ましい。
【００９１】
また、硬化反応を促進するガスとしては、たとえばアンモニア、オゾンなどが例示される。またこのようなガス処理を行う場合は、未硬化段階の被膜を、ガス濃度が１００〜１００，０００ｐｐｍ、好ましくは１０００〜１０，０００ｐｐｍである上記活性ガス雰囲気下に、１〜６０分曝すことが望ましい。
【００９２】
なお、このガス処理は、加熱硬化後に行っても同様の効果が得られる。
上述したような硬化促進処理を行うと、透明被膜中に含まれるマトリックス形成成分の縮重合、複合化が促進されると同時に、被膜中に残存する水および溶媒の蒸発も促進される。このため、次の加熱工程において必要とされる加熱温度、加熱時間などの加熱硬化条件が緩和され、本発明に係る透明被膜付基材の製造を効率よく進めることができる。
【００９３】
以上のような工程によって本発明に係る透明被膜付基材が得られるが、この基材上に形成された被膜は靭性、可撓性を有し、密着性、透明性に優れるとともに、耐擦傷性、耐水性、耐アルカリ性などの耐久性にも優れている上、イオン吸着性無機化合物粒子を含む場合は液晶パネル中の可動イオンを効果的に低減でき、絶縁抵抗が高く、絶縁性の膜としても好適である。
【００９４】
［液晶表示セル］
次に、本発明に係る液晶表示セルについて具体的に説明する。
本発明に係る液晶表示セルは、いずれも上記透明被膜形成用塗布液を使用して形成された透明被膜を有する透明電極付基板を用いたものである。
【００９５】
本発明に係る第１の液晶表示セルは、少なくとも一方の基板の表面に透明電極膜、透明被膜および配向膜が順次積層されてなる一対の透明電極付基板が、それぞれの透明電極同士が対向するように所定の間隔をあけて配置され、この一対の透明電極付基板の間に設けられた間隙に液晶が封入されている液晶表示セルである。
【００９６】
透明被膜が前記塗布液を用いた以外は、基板、透明電極膜、配向膜、液晶等は公知のものを特に制限なく使用することが可能である。
図１は、本発明に係る第１の液晶表示セルの１態様例を模式的に表す断面図である。
【００９７】
この液晶表示セル１は、基板１１の表面に透明電極膜１２、透明被膜１３および配向膜１４が順次積層されてなる一対の透明電極付基板２が、それぞれの透明電極膜１２、１２同士が対向するように複数のスペーサー粒子５により所定の間隔ｄを開けて配置され、この所定間隔ｄに開けられた透明電極膜１２、１２間の隙間に液晶６が封入されて形成されている。
【００９８】
基板はガラス基板であっても、さらには、プラスチック基板であってもよい。プラスチック基板は透明樹脂からなるものであれば特に制限されない。さらに、ポリエチレンテレフタレート、ポリエチレン、ポリカーボネートなどの樹脂フィルムも基板として使用することが可能であり、とくに可撓性樹脂であれば、フィルムを任意の形状に曲げて使用することも可能となる。
【００９９】
透明被膜１３は、上記透明被膜形成用塗布液を透明電極膜１２上に塗布することにより形成した膜であり、この膜は靭性、可撓性、撥水性等に優れ、透明性および耐擦傷性に優れ、絶縁抵抗が高く、透明被膜１３と配向膜１４との密着性が良好である。
【０１００】
なお、本発明に係る第１の液晶表示セルでは、基板１１と透明電極膜１２との間にさらにＳｉＯ2膜などのアルカリパッシベーション膜を形成した透明電極付基板を用いてもよいなど、様々な変形が可能である。
【０１０１】
本発明に係る第２の液晶表示セルは、少なくとも一方の基板の表面にカラーフィルター、透明被膜、透明電極膜および配向膜が順次積層されてなる一対の透明電極付基板が、それぞれの透明電極同士が対向するように所定の間隔をあけて配置され、この一対の透明電極付基板の間に設けられた間隙に液晶が封入されている液晶表示セルである。
【０１０２】
図２は、本発明に係る第２の液晶表示セルの一態様例を模式的に表す断面図である。
この図２にその特徴的部分が示されているカラー液晶表示装置１'は、ガラス基板２１ａ上にアルカリパッシベーション膜２１ｂ、複数の画素電極２１ｃ、透明被膜２１ｄおよび配向膜２１ｅが順次積層された電極板２１と、ガラス基板２２ａ上にアルカリパッシベーション膜２２ｂ、カラーフィルター２２ｃ、透明被膜２２ｄ、透明電極２２ｅおよび配向膜２２ｆが順次積層された対向電極板２２を有する液晶表示セル２'と、この液晶表示セルの両側に一対の偏光板３、４とを備えている。このうち、透明被膜２１ｄおよび２２ｄは、前記透明被膜形成用塗布液を塗布して形成された膜である。
【０１０３】
前記液晶表示セル２の電極板２１と対向電極板２２とは、それぞれのガラス基板２１ａおよび２２ａを外側にして、複数の画素電極２１ｃのそれぞれと複数のカラーフィルターＲ、Ｇ、Ｂのそれぞれとが対向するように配置されている。また、この電極２１と対向電極板２２との間の間隙には液晶２３が封入されている。
【０１０４】
さらに複数の画素電極２１ｃのそれぞれと透明電極２２ｅとの間には不図示の回路が形成され、この回路はカラー液晶表示装置１'本体に接続されている。また、対向電極板２２のアルカリパッシベーション膜２２ｂ上に形成されたカラーフィルター２２ｃは、Ｒ（レッドフィルター）、Ｇ（グリーンフィルター）、Ｂ（ブルーフィルター）の複数のカラー要素からなり、各カラー要素が互いに隣接するように規則正しく配列され、これにより液晶表示装置１'本体から送られてくる表示信号により特定の画素電極２１ｃと透明電極２２ｅとの間に形成された回路が作動し、表示信号に対応したカラー画像が対向電極板２２の外側に配置された偏光板４を通して観察できるようになっている。
【０１０５】
本発明に係る第３の液晶表示セルは、少なくとも一方の基板の表面にＴＦＴアレイ、透明被膜、透明電極膜および配向膜が順次積層されてなる一対の透明電極付基板が、それぞれの透明電極同士が対向するように所定の間隔をあけて配置され、この一対の透明電極付基板の間に設けられた間隙に液晶が封入されている液晶表示セルである。
【０１０６】
アルカリパッシベーション膜、画素電極、配向膜、ガラス基板、カラーフィルター、透明電極、偏光板、液晶としては公知のものを特に制限なく使用することが可能である。
図３は、本発明に係る第３の液晶表示セルの一態様例を模式的に表す断面図である。
【０１０７】
この液晶表示セル１″は、表面にＴＦＴアレイ３２が形成され、このＴＦＴアレイ３２表面に、透明被膜３３、画素電極３４および配向膜３５が順次積層された透明絶縁性基板３１と、表面にブラックマトリクス（遮蔽膜）４２、カラーフィルター４３、透明被膜４４、対向電極４５および配向膜４６が順次積層された対向基板４１とが、液晶層５１とを挟んで配向膜３５および４６が対峙するように構成されている。
【０１０８】
なお、図１のように配向膜３５および４６の間にはスペーサ粒子が介在していてもよい。
ＴＦＴアレイ３２は、ＴＦＴ（薄膜トランジスタ）素子、データ電極、補助容量などとからなるものである。
【０１０９】
画素電極、配向膜、ブラックマトリクス、カラーフィルター、対向電極、基板としては公知のものを特に制限なく使用することが可能である。
以上のような本発明に係る液晶表示セルは、前記透明被膜が特定の有機ケイ素化合物からなるマトリックス形成成分を含んで構成され、耐水性、撥水性、靭性、可撓性等に優れている。
【０１１０】
さらに、透明被膜がイオン吸着性の無機化合物粒子を含んでいる場合は液晶中の可動イオン（イオン性不純分）が低減されている。このため本発明に係る液晶表示セルは、高電圧保持率特性に優れ、表示不良が生じることがなく、長期信頼性に優れ、しかも消費電力が少なくて済むため電力効率を高めることができる。
【実施例】
【０１１１】
以下本発明を実施例により説明するが、本発明はこれら実施例に限定されるものではない。
〔実施例１〕
透明被膜形成用塗布液（Ａ）の調製
マトリックス形成成分として、ビス（トリメトキシシリル）ヘキサン（東レ・ダウコーニング・シリコーン（株）製）２５．６ｇを、純水４７．０ｇおよびエチルアルコール５２６．４ｇとの混合溶媒に添加し、これに濃度６１重量％の硝酸１．０ｇを加え、攪拌を行いながら６０℃で２４時間保持し、ビス（トリメトキシシリル）ヘキサンの部分加水分解物溶液（Ａ−１）とした。室温に冷却後、部分加水分解物溶液（Ａ−１）に両イオン交換樹脂（ダイヤイオン）１８ｇを添加し、１６時間室温で攪拌してイオン除去した後、イオン交換樹脂を濾別した。さらに、この溶液にヘキシレングリコール８５ｇを添加し減圧蒸留により、ヘキシレングリコールを主溶媒成分とした固形分濃度１６重量％の加水分解物溶液（Ａ−２）を得た。
【０１１２】
この加水分解物溶液（Ａ−２）９４．２ｇにイオン吸着性微粒子として、平均粒子径２０ｎｍ、Ｎａイオン吸着容量２．４ｍｍｏｌ／ｇのＳｂ2Ｏ5・２．７Ｈ2Ｏ微粒子をヘキシレングリコール中に均一分散させた固形分濃度１０重量％のイオン吸着性微粒子ゾル４２．２ｇを加えて１時間攪拌し、ついでテトラエトキシシラン（ＳｉＯ2として２８．８重量％）７．３ｇとヘキシレングリコール２０６．１ｇと水２．０ｇとを加え、４０℃で２４時間攪拌を行い、固形分濃度６重量％の透明被膜形成用塗布液（Ａ）を調製した。
【０１１３】
透明被膜（Ａ）の形成
パターニングされたＩＴＯ表示電極つきガラス基板（旭硝子（株）製：３０Ω／□以下品）上にフレキソ印刷にて透明被膜形成用塗布液（Ａ）を塗布し、得られた塗膜を９０℃で５分間乾燥させた後、高圧水銀ランプで積算光量６，０００ｍＪ／ｃｍ2（３６５ｎｍ用センサにて測定）の条件で紫外線を照射し、次いで２００℃で３０分間焼成を行い透明被膜（Ａ）を形成した。得られた透明被膜（Ａ）の膜厚を触針式表面粗さ計で測定したところ８０ｎｍであった。
また、以下のように垂直荷重テスト、スクラッチ強度測定を行い、結果を表２および表３に示した。
【０１１４】
垂直荷重テスト
ＩＴＯ電極面と透明被膜上面との間に直流電圧１２Ｖの電圧を印加した曲率半径１ｍｍの先端を持つ針を透明被膜面に押し付け、電圧が３Ｖになった時点での荷重値を電気的短絡とみなして膜の垂直方向の荷重耐性を評価した。透明被膜上の１０カ所について荷重耐性を測定した。平均値を表２および表３に示す。
【０１１５】
スクラッチ強度測定
スクラッチ強度をスクラッチテスター（レスカ（株）製：ＣＳＲ−０２）を用いて透明被膜（Ａ）のスクラッチ強度を測定した。平均値を表２および表３に示す。
【０１１６】
液晶表示セル（Ａ）の作成
次に、透明被膜（Ａ）上にポリイミド膜形成用塗料（日産化学（株）製：サンエバー）をフレキソ印刷で塗布し、１００℃で５分間乾燥した後、２００℃で３０分間加熱処理してポリイミド膜（配向膜）を形成し、ついでラビング処理を行った。
【０１１７】
このようにして、ガラス基板上に透明電極、透明被膜（Ａ）およびラビング処理した配向膜が順次積層した一対の透明電極付基板を得た。得られた一対の透明電極付き基板のうち一方の基板には（２枚の基板間距離に相当する粒子径）のスペーサを散布し、もう一方の基板にはシール材を印刷し、これらの基板を透明電極同士が互いに対向するように貼り合わせ、ＳＴＮ液晶を封入し、ついで封入口を封止材で封止して液晶表示セル（Ａ）を作成した。
【０１１８】
可動イオン量の測定
得られた液晶表示セル（Ａ）中の可動イオン量をイオン密度測定機（東陽テクニカ（株）製：ＭＴＲ−１）を用いて、印加電圧１０Ｖ、三角波周波数０．１Ｈｚの条件で測定した。印加電圧が０．８Ｖの付近に可動イオンによるピークが検出され、可動イオン量は０．８ｎＣ／ｃｍ2であった。
【０１１９】
液晶表示セルの表示ムラの観察
また、上記方法にて３０枚の液晶表示セルを作成し、点灯表示テストを実施し、表示ムラの有無について目視観察を行った。このとき、表示ムラの発生したパネルの枚数を調べた。平均値を表２および表３に示す。
【０１２０】
長期信頼性の評価
上記方法で表示ムラが発生しなかった液晶表示セル（Ａ）を用いて、１０枚について高温環境下（相対湿度２０％、温度８０℃）で、他の１０枚については高温高湿の環境下（相対湿度９５％、温度８０℃）で５００時間曝した後に、液晶表示セルの点灯表示テストを実施し、表示ムラの有無について目視観察を行った。このとき、表示ムラの発生しなかったパネルの枚数を調べた。平均値を表２および表３に示す。
【０１２１】
〔実施例２〕
透明被膜形成用塗布液（Ｂ）の調製
マトリックス形成成分として、実施例１と同様にして調製した加水分解物溶液（Ａ−２）９４．２ｇにイオン吸着性微粒子として、平均粒子径２５ｎｍ、Ｎａイオン吸着容量０．５ｍｍｏｌ／ｇのＳｉＯ2・Ａｌ2Ｏ3微粒子をヘキシレングリコール中に均一分散させた固形分濃度１０重量％のイオン吸着性微粒子ゾル４２．２ｇを加えて１時間攪拌し、ついでテトライソプロポキシチタニウム（ＴｉＯ2として２８重量％）７．５ｇとヘキシレングリコール２０５．９ｇと水２．０ｇとを加え、４０℃で２４時間攪拌を行い、固形分濃度６重量％の透明被膜形成用塗布液（Ｂ）を調製した。
【０１２２】
透明被膜（Ｂ）の形成
透明被膜形成用塗布液（Ｂ）を用いた以外は実施例１と同様にして透明被膜（Ｂ）を形成した。得られた透明被膜（Ｂ）の膜厚を触針式表面粗さ計で測定したところ７０ｎｍであった。また、垂直荷重テスト、スクラッチ強度測定を行った。結果を表２および表３に示した。
【０１２３】
液晶表示セル（Ｂ）の作成
ついで、透明被膜（Ｂ）上にポリイミド膜の形成等を行った以外は実施例１と同様にして液晶表示セル（Ｂ）を作成した。得られた液晶表示セル（Ｂ）について可動イオン量の測定、表示ムラの観察、長期信頼性の評価を行った。結果を表２および表３に示した。
【０１２４】
〔実施例３〕
透明被膜形成用塗布液（Ｃ）の調製
マトリックス形成成分として、実施例１と同様にして調製した加水分解物溶液（Ａ−２）９４．２ｇにイオン吸着性微粒子として、平均粒子径４５ｎｍ、Ｃｌイオン吸着容量０．３ｍｍｏｌ／ｇのＭｇＯ微粒子をヘキシレングリコール中に均一分散させた固形分濃度１０重量％のイオン吸着性微粒子ゾル４２．２ｇを加えて１時間攪拌し、ついでジブトキシ−ビスアセチルアセトナトジルコニウム（ＺｒＯ2として１４重量％）１５．１ｇとヘキシレングリコール１９８．３ｇと水２．０ｇとを加え、４０℃で２４時間攪拌を行い、固形分濃度６重量％の透明被膜形成用塗布液（Ｃ）を調製した。
【０１２５】
透明被膜（Ｃ）の形成
透明被膜形成用塗布液（Ｃ）を用いた以外は実施例１と同様にして透明被膜（Ｃ）を形成した。得られた透明被膜（Ｃ）の膜厚を触針式表面粗さ計で測定したところ９０ｎｍであった。また、垂直荷重テスト、スクラッチ強度測定を行った。結果を表２および表３に示した。
【０１２６】
液晶表示セル（Ｃ）の作成
ついで、透明被膜（Ｃ）上にポリイミド膜の形成等を行った以外は実施例１と同様にして液晶表示セル（Ｃ）を作成した。得られた液晶表示セル（Ｃ）について可動イオン量の測定、表示ムラの観察、長期信頼性の評価を行った。結果を表２および表３に示した。
【０１２７】
〔実施例４〕
透明被膜形成用塗布液（Ｄ）の調製
マトリックス形成成分として、実施例１と同様にして調製した加水分解物溶液（Ａ−２）５３．８ｇに、テトラメトキシシラン（ＳｉＯ2として３９．５重量％）３２．１ｇとヘキシレングリコール２６４．３ｇと水２．０ｇとを加え、４０℃で２４時間攪拌を行い、固形分濃度６重量％の透明被膜形成用塗布液（Ｄ）を調製した。
【０１２８】
透明被膜（Ｄ）の形成
透明被膜形成用塗布液（Ｄ）を用いた以外は実施例１と同様にして透明被膜（Ｄ）を形成した。得られた透明被膜（Ｄ）の膜厚を触針式表面粗さ計で測定したところ８０ｎｍであった。また、垂直荷重テスト、スクラッチ強度測定を行った。結果を表２および表３に示した。
【０１２９】
液晶表示セル（Ｄ）の作成
ついで、透明被膜（Ｄ）上にポリイミド膜の形成等を行った以外は実施例１と同様にして液晶表示セル（Ｄ）を作成した。得られた液晶表示セル（Ｄ）について可動イオン量の測定、表示ムラの観察、長期信頼性の評価を行った。結果を表２および表３に示した。
【０１３０】
〔実施例５〕
透明被膜形成用塗布液（Ｅ）の調製
マトリックス形成成分として、実施例１と同様にして調製した加水分解物溶液（Ａ−２）１２１．１ｇにイオン吸着性微粒子として、平均粒子径２０ｎｍ、Ｎａイオン吸着容量２．４ｍｍｏｌ／ｇのＳｂ2Ｏ5・２．７Ｈ2Ｏ微粒子をプロピレングリコール中に均一分散させた固形分濃度２０重量％のイオン吸着性微粒子ゾル５．３ｇを加えて１時間攪拌し、ついでトリブトキシ−モノアセチルアセトナトジルコニウムのブタノール溶液（ＺｒＯ2として１０重量％）１０．６ｇと水０．５ｇを加え、４０℃で２４時間攪拌を行い、固形分濃度１５．６重量％の透明被膜形成用塗布液（Ｅ）を調製した。
【０１３１】
透明被膜（Ｅ）の形成
カラーフィルターが形成されたガラス基板上に、透明被膜形成用塗布液（Ｅ）をスピンコーティング法により１５００ｒｐｍ、１０秒間の条件で塗布し、ついで５０℃で１２０分間乾燥した後１２０℃で６０分間加熱処理を行い、透明被膜（Ｅ）を形成することによってカラーフィルター画素のオーバーコートを行った。得られた透明被膜（Ｅ）の膜厚を触針式表面粗さ計で測定したところ２μｍであった。また、垂直荷重テスト、スクラッチ強度測定を行った。結果を表２および表３に示した。
さらに、透明被膜（Ｅ）上にスパッタリング法によりＩＴＯ電極膜を形成した。
【０１３２】
液晶表示セル（Ｅ）の作成
このＩＴＯ電極膜を常法によりパターニングして表示電極を形成し、その上に実施例１と同様にしてポリイミド配向膜を形成し、ついでラビング処理を行った。このようにして、ガラス基板上にカラーフィルター、透明被膜（Ｅ）、透明電極およびラビング処理した配向膜が順次積層した一対の透明電極付基板を得た。
【０１３３】
つぎに、対向する共通電極付基板を、スペーサを介してシール材で貼りあわせ、基板間のギャップにＳＴＮ液晶を注入し、注入口を封止材で封止して液晶表示セル（Ｅ）を作成した。得られた液晶表示セル（Ｅ）について可動イオン量の測定、表示ムラの観察、長期信頼性の評価を行った。結果を表２および表３に示した。
【０１３４】
〔実施例６〕
透明被膜形成用塗布液（Ｆ）の調製
マトリックス形成成分として、ＣＦ3（ＣＦ2）7（ＣＨ2）2Ｓｉ（ＯＣＨ3）3（信越化学（株）製、ＫＢＭ７８０３）１７ｇを、純水４７．０ｇおよびエチルアルコール５２６．４ｇとの混合溶媒に添加し、これに濃度６１重量％の硝酸１．０ｇを加え、攪拌を行いながら６０℃で２４時間保持し、ヘプタデカトリフルオロトリメトキシシランの部分加水分解溶液（Ｆ−１）とした。
【０１３５】
これを室温に冷却後、部分加水分解溶液（Ｆ−１）に両イオン交換樹脂（ダイヤイオン）１８ｇを添加し、１６時間室温で攪拌した後、イオン交換樹脂を濾別してイオンを除去した。さらに、この溶液にヘキシレングリコール８５ｇを添加し、ついで減圧蒸留してヘキシレングリコールを主溶媒成分とした固形分濃度１６重量％の加水分解溶液（Ｆ−２）を得た。
【０１３６】
この加水分解溶液（Ｆ−２）９４．２ｇにイオン吸着性微粒子として平均粒子径２０ｎｍ、Ｎａイオン吸着容量２．４ｍｍｏｌ／ｇのＳｂ2Ｏ5・２．７Ｈ2Ｏ微粒子をヘキシレングリコール中に均一分散させた固形分濃度１０重量％のイオン吸着性微粒子ゾル２１．１ｇを加えて１時間攪拌し、ついでテトラエトキシシラン（ＳｉＯ2として２８．８重量％）１４．６ｇとヘキシレングリコール２２１．６ｇと水４．０ｇとを加え、４０℃で２４時間攪拌を行い、固形分濃度６重量％の透明被膜形成用塗布液（Ｆ）を調製した。
【０１３７】
透明被膜（Ｆ）の形成
透明被膜形成用塗布液（Ｆ）を用いた以外は実施例１と同様にして透明被膜（Ｆ）を形成した。得られた透明被膜（Ｆ）の膜厚を触針式表面粗さ計で測定したところ７５ｎｍであった。また、垂直荷重テスト、スクラッチ強度測定を行った。結果を表２および表３に示した。
【０１３８】
液晶表示セル（Ｆ）の作成
ついで、透明被膜（Ｆ）上にポリイミド膜の形成等を行った以外は実施例１と同様にして液晶表示セル（Ｆ）を作成した。得られた液晶表示セル（Ｆ）について可動イオン量の測定、表示ムラの観察、長期信頼性の評価を行った。結果を表２および表３に示した。
【０１３９】
〔比較例１〕
透明被膜形成用塗布液（Ｇ）の調製
マトリックス形成成分として、テトラエトキシシラン（ＳｉＯ2として２８．８重量％）５１．３ｇを、純水９．０ｇおよびエチルアルコール４３２．２ｇとの混合溶媒に添加し、これに濃度６１重量％の硝酸０．２ｇを加え、攪拌を行いながら６０℃で２４時間保持し、テトラエトキシシランの部分加水分解溶液（Ｇ−１）とした。
【０１４０】
室温に冷却後、部分加水分解溶液（Ｇ−１）に両イオン交換樹（ダイヤイオン）１８ｇを添加し、１６時間室温で攪拌した後、イオン交換樹脂を濾別してイオンを除去した。さらに、この溶液にヘキシレングリコール８５ｇを添加し、減圧蒸留によりヘキシレングリコールを主溶媒成分とした固形分濃度１６重量％のテトラエトキシシラン加水分解溶液（Ｇ−２）を得た。
【０１４１】
この加水分解溶液（Ｇ−２）９４．２ｇに、イオン吸着性粒子として平均粒子径２０ｎｍ、Ｎａイオン吸着容量２．４ｍｍｏｌ／ｇのＳｂ2Ｏ5・２．７Ｈ2Ｏ微粒子をヘキシレングリコール中に均一分散させた固形分濃度１０重量％のイオン吸着性微粒子ゾル１６．４ｇ、ヘキシレングリコール１６１．１ｇと水２．０ｇとを加え、４０℃で２４時間攪拌を行い、固形分濃度６重量％の透明被膜形成用塗布液（Ｇ）を調製した。
【０１４２】
透明被膜（Ｇ）の形成
透明被膜形成用塗布液（Ｇ）を用いた以外は実施例１と同様にして透明被膜（Ｇ）を形成した。得られた透明被膜（Ｇ）の膜厚を触針式表面粗さ計で測定したところ８０ｎｍであった。また、垂直荷重テスト、スクラッチ強度測定を行った。結果を表２および表３に示した。
【０１４３】
液晶表示セル（Ｇ）の作成
ついで、透明被膜（Ｇ）上にポリイミド膜の形成等を行った以外は実施例１と同様にして液晶表示セル（Ｇ）を作成した。得られた液晶表示セル（Ｇ）について可動イオン量の測定、表示ムラの観察、長期信頼性の評価を行った。結果を表２および表３に示した。
【０１４４】
〔実施例７〕
透明被膜形成用塗布液（Ｈ）の調製
マトリックス形成成分として、実施例６と同様にして調製した加水分解溶液（Ｆ−２）２６．９ｇに、イオン吸着性微粒子として平均粒子径２５ｎｍ、Ｎａイオン吸着容量０．５ｍｍｏｌ／ｇのＳｉＯ2−Ａｌ2Ｏ3微粒子をヘキシレングリコール中に均一分散させた固形分濃度１０重量％のイオン吸着性微粒子ゾル２１．１ｇを加えて１時間攪拌し、ついでテトライソプロポキシチタニウム（ＴｉＯ2として２８重量％）５２．８ｇとヘキシレングリコール２５１．０ｇと水３．０ｇとを加え、４０℃で２４時間攪拌を行い、固形分濃度６重量％の透明被膜形成用塗布液（Ｈ）を調製した。
【０１４５】
透明被膜（Ｈ）の形成
透明被膜形成用塗布液（Ｈ）を用いた以外は実施例１と同様にして透明被膜（Ｈ）を形成した。得られた透明被膜（Ｈ）の膜厚を触針式表面粗さ計で測定したところ７５ｎｍであった。また、垂直荷重テスト、スクラッチ強度測定を行った。結果を表２および表３に示した。
【０１４６】
液晶表示セル（Ｈ）の作成
ついで、透明被膜（Ｈ）上にポリイミド膜の形成等を行った以外は実施例１と同様にして液晶表示セル（Ｈ）を作成した。得られた液晶表示セル（Ｈ）について可動イオン量の測定、表示ムラの観察、長期信頼性の評価を行った。結果を表２および表３に示した。
【０１４７】
〔実施例８〕
透明被膜形成用塗布液（Ｉ）の調製
マトリックス形成成分として、実施例１と同様にして調製した加水分解物溶液（Ａ−２）９４．２ｇにヘキシレングリコール１５５．０ｇと水２．０ｇとを加え、４０℃で２４時間攪拌を行い、固形分濃度６重量％の透明被膜形成用塗布液（Ｉ）を調製した。
【０１４８】
透明被膜（Ｉ）の形成
透明被膜形成用塗布液（Ｉ）を用いた以外は実施例１と同様にして透明被膜（Ｉ）を形成した。得られた透明被膜（Ｉ）の膜厚を触針式表面粗さ計で測定したところ８０ｎｍであった。また、垂直荷重テスト、スクラッチ強度測定を行った。結果を表２および表３に示した。
【０１４９】
液晶表示セル（Ｉ）の作成
ついで、透明被膜（Ｉ）上にポリイミド膜の形成等を行った以外は実施例１と同様にして液晶表示セル（Ｉ）を作成した。得られた液晶表示セル（Ｉ）について可動イオン量の測定、表示ムラの観察、長期信頼性の評価を行った。結果を表２および表３に示した。
【０１５０】
〔実施例９〕
透明被膜形成用塗布液（Ｊ）の調製
マトリックス形成成分として、実施例１と同様にして調製した加水分解物溶液（Ａ−２）４７．１ｇに実施例６と同様にして調製した加水分解物溶液（Ｆ−２）４７．１ｇを加えて１時間攪拌し、ついでヘキシレングリコール１５５．０ｇと水２．０ｇとを加え、４０℃で２４時間攪拌を行い、固形分濃度６重量％の透明被膜形成用塗布液（Ｊ）を調製した。
【０１５１】
透明被膜（Ｊ）の形成
透明被膜形成用塗布液（Ｊ）を用いた以外は実施例１と同様にして透明被膜（Ｊ）を形成した。得られた透明被膜（Ｊ）の膜厚を触針式表面粗さ計で測定したところ８０ｎｍであった。また、垂直荷重テスト、スクラッチ強度測定を行った。結果を表２および表３に示した。
【０１５２】
液晶表示セル（Ｊ）の作成
ついで、透明被膜（Ｊ）上にポリイミド膜の形成等を行った以外は実施例１と同様にして液晶表示セル（Ｊ）を作成した。得られた液晶表示セル（Ｊ）について可動イオン量の測定、表示ムラの観察、長期信頼性の評価を行った。結果を表２および表３に示した。
【０１５３】
【表２】
2011059692.tif 000006
【０１５４】
【表３】
2011059692.tif 000007
【符号の説明】
【０１５５】
図中の参照数字は下記のとおり。
１、１'、１″…液晶表示セル、２、２'…液晶表示セル、３、４…偏光板、５…スペーサ粒子、６…液晶、１１…ガラス基板、１２…透明電極膜、１３…透明イオンゲッター膜、１４…配向膜、２１…電極板、２１ａ…ガラス基板、２１ｂ…アルカリパッシベーション膜、２１ｃ…複数の画素電極、２１ｄ…透明被膜、２１ｅ…配向膜、２２…対向電極板、２２ａ…ガラス基板、２２ｂ…アルカリパッシベーション膜、２２ｃ…カラーフィルター、２２ｄ…透明被膜、２２ｅ…透明電極、２２ｆ…配向膜、２３…液晶、３１…透明絶縁性基板、３２…ＴＦＴアレイ、３３…透明被膜、３４…画素電極、３５…配向膜、３６…絶縁膜、４１…対向基板、４２…ブラックマトリクス（遮蔽膜）、４３…カラーフィルター、４４…透明被膜、４５…対向電極、４６…配向膜、５１…液晶層
【図１】
2011059692.tif 000008
【図２】
2011059692.tif 000009
【図３】
2011059692.tif 000010
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
少なくとも一方の基板の表面に透明電極膜、透明被膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（ＩＩ）で表される有機ケイ素化合物またはその加水分解物を含んでなる透明被膜形成用塗布液を塗布して形成された被膜であることを特徴とする液晶表示セル。
Ｒ4ｎＲ5(3-n)Ｓｉ−（Ｘ）−ＳｉＲ6ｐＲ7(3-p)   （ＩＩ）
〔式中、Ｒ4およびＲ6は、独立に加水分解性基を表す。Ｒ5およびＲ7は、独立にハロゲン原子を含んでいてもよい炭素数１〜３０の一価の有機基を表す。Ｘは、−（ＣＨ2）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項２】
前記式（ＩＩ）の有機ケイ素化合物が１分子中に２個を超える加水分解性基を有するものである請求項１記載の液晶表示セル。
【請求項３】
前記マトリックス形成成分が、更に下記式（ＩＩＩ）で表される有機ケイ素化合物を含むことを特徴とする請求項１または２に記載の透明被膜形成用塗布液。
ＲtＳｉ（ＯＲ’）4-t     （ＩＩＩ）
〔ここで、Ｒはメチル基、エチル基、ビニル基またはエポキシ基から選ばれる。Ｒ’は炭素数１〜６のアルキル基。ｔは０〜４の数。〕
【請求項４】
前記マトリクス形成成分が、更に、無機化合物粒子を含むことを特徴とする請求項１〜３のいずれかに記載の液晶表示セル。
【請求項５】
少なくとも一方の基板の表面にカラーフィルター、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（ＩＩ）で表される有機ケイ素化合物またはその加水分解物を含んでなる透明被膜形成用塗布液を塗布して形成された被膜であることを特徴とする液晶表示セル。
Ｒ4ｎＲ5(3-n)Ｓｉ−（Ｘ）−ＳｉＲ6ｐＲ7(3-p)   （ＩＩ）
〔式中、Ｒ4およびＲ6は、独立に加水分解性基を表す。Ｒ5およびＲ7は、独立にハロゲン原子を含んでいてもよい炭素数１〜３０の一価の有機基を表す。Ｘは、−（ＣＨ2）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項６】
前記式（ＩＩ）の有機ケイ素化合物が１分子中に２個を超える加水分解性基を有するものである請求項５記載の液晶表示セル。
【請求項７】
前記マトリックス形成成分が、更に下記式（ＩＩＩ）で表される有機ケイ素化合物を含むことを特徴とする請求項５または６に記載の透明被膜形成用塗布液。
ＲtＳｉ（ＯＲ’）4-t     （ＩＩＩ）
〔ここで、Ｒはメチル基、エチル基、ビニル基またはエポキシ基から選ばれる。Ｒ’は炭素数１〜６のアルキル基。ｔは０〜４の数。〕
【請求項８】
前記マトリクス形成成分が、更に、無機化合物粒子を含むことを特徴とする請求項５〜７のいずれかに記載の液晶表示セル。
【請求項９】
少なくとも一方の基板の表面にＴＦＴアレイ、透明被膜、透明電極膜および配向膜が順次積層されてなる一対の透明電極付基板が、それぞれの透明電極同士が対向するように所定の間隔をあけて配置され、この一対の透明電極付基板の間にあけられた間隙に液晶が封入されている液晶表示セルであって、透明被膜が、水と有機溶媒とからなる混合溶媒にマトリックス形成成分が分散されてなる透明被膜形成用塗布液であって、該マトリックス形成成分が下記式（ＩＩ）で表される有機ケイ素化合物またはその加水分解物を含んでなる透明被膜形成用塗布液を塗布して形成された被膜であることを特徴とする液晶表示セル。
Ｒ4ｎＲ5(3-n)Ｓｉ−（Ｘ）−ＳｉＲ6ｐＲ7(3-p)   （ＩＩ）
〔式中、Ｒ4およびＲ6は、独立に加水分解性基を表す。Ｒ5およびＲ7は、独立にハロゲン原子を含んでいてもよい炭素数１〜３０の一価の有機基を表す。Ｘは、−（ＣＨ2）ｑ−、［ここで、ｑは１〜３０の整数を表す］。ｎは０から３の数を示す。ｐは０から３の数を示す。但し、式（ＩＩ）は１分子中に２個以上の加水分解性基を有する。〕
【請求項１０】
前記式（ＩＩ）の有機ケイ素化合物が１分子中に２個を超える加水分解性基を有するものである請求項９記載の液晶表示セル。
【請求項１１】
前記マトリックス形成成分が、更に下記式（ＩＩＩ）で表される有機ケイ素化合物を含むことを特徴とする請求項９または１０に記載の透明被膜形成用塗布液。
ＲtＳｉ（ＯＲ’）4-t     （ＩＩＩ）
〔ここで、Ｒはメチル基、エチル基、ビニル基またはエポキシ基から選ばれる。Ｒ’は炭素数１〜６のアルキル基。ｔは０〜４の数。〕
【請求項１２】
前記マトリクス形成成分が、更に、無機化合物粒子を含むことを特徴とする請求項９〜１１のいずれかに記載の液晶表示セル。